(57)【特許請求の範囲】
【請求項１】
粗フラーレン類から、金属を内包する金属内包フラーレンを回収する方法であって、
前記粗フラーレン類を溶媒に溶解させてなる反応液に、ハロゲン化チタン又はハロゲン化スズからなるルイス酸を加えることで、前記金属内包フラーレンと前記ルイス酸との複合体を生成させる複合化工程と、
前記反応液から前記複合体を濾別する濾過工程と、
前記複合体から前記ルイス酸を除去して前記金属内包フラーレンを取得する洗浄工程と、を行い、
前記複合化工程での前記金属内包フラーレンと前記ルイス酸との反応時間は、１２時間以内であることを特徴とする金属内包フラーレンの回収方法。
【請求項２】
前記ハロゲン化チタン又はハロゲン化スズは、塩化チタン又は塩化スズである請求項１記載の金属内包フラーレンの回収方法。
【請求項３】
前記複合化工程で用いる前記溶媒は、ＣＳ２及びベンゼン系溶媒の群から選ばれる１種以上からなる請求項１又は２に記載の金属内包フラーレンの回収方法。
【請求項４】
前記複合化工程での前記金属内包フラーレンと前記ルイス酸との反応時間は、０．２秒間以上１時間以下である請求項１〜３のいずれか１項に記載の金属内包フラーレンの回収方法。
【請求項５】
前記複合体は、１の金属内包フラーレンと複数の前記ルイス酸とから構成されている請求項１〜４のいずれか１項に記載の金属内包フラーレンの回収方法。
【請求項６】
前記洗浄工程では、前記複合体を洗浄液で洗浄することで前記ルイス酸を除去する請求項１〜５のいずれか１項に記載の金属内包フラーレンの回収方法。
【請求項７】
前記洗浄液は、水である請求項６記載の金属内包フラーレンの回収方法。
【請求項８】
前記粗フラーレン類は、前記金属内包フラーレン及び、金属を内包していない未内包フラーレンを含み、前記複合化工程、前記濾過工程及び前記洗浄工程を行うことで前記粗フラーレン類から前記金属内包フラーレンを分離する請求項１〜７のいずれか１項に記載の金属内包フラーレンの回収方法。
【請求項９】
前記洗浄工程の後には、前記金属内包フラーレンを溶媒に溶解させる溶解工程を行う請求項１〜８のいずれか１項に記載の金属内包フラーレンの回収方法。
【請求項１０】
前記溶解工程で用いる前記溶媒は、ＣＳ２及びベンゼン系溶媒の群から選ばれる１種以上からなる請求項９に記載の金属内包フラーレンの回収方法。
【請求項１１】
前記溶解工程で用いる前記溶媒は、前記複合化工程で用いる前記溶媒と異なる種類の溶媒である請求項９又は１０に記載の金属内包フラーレンの回収方法。
【請求項１２】
前記粗フラーレン類は、炭素と金属の混合ロッドに熱処理して生成された煤から抽出される請求項１〜１１のいずれか１項に記載の金属内包フラーレンの回収方法。
【発明の詳細な説明】
【技術分野】
【０００１】
本発明は、金属内包フラーレンの回収方法に関する。
【背景技術】
【０００２】
金属内包フラーレンは、金属原子をフラーレン殻に内包した物質である。金属内包フラーレンは、金属原子からフラーレンへの電子移動で、フラーレンの電気特性や電子輸送特性が変化する。このため、医療分野や電子機器など幅広い分野で使用が可能とされている。例えば、ガドリニウムを内包した金属内包フラーレン（Ｇｄ＠Ｃ８２）は、核磁気共鳴診断（ＭＲＩ）で用いる造影剤、ルテチウム（Ｌｕ）を内包した金属内包フラーレン（Ｌｕ３Ｎ＠Ｃ８０）はβ線治療薬、リチウムを内包した金属内包フラーレン（Ｌｉ＠Ｃ６０）はｎ型半導体、テルビウムを内包した金属内包フラーレン（Ｔｂ＠Ｃ８２）は単一分子ナノデバイスへの使用が検討されている。
【０００３】
金属内包フラーレンを製造する方法としては、特開２０００−１５９５１４号公報（特許文献１）に開示されているように、グラファイト粉末と金属酸化物粉末とを混合して作成した混合ロッドを原材料とし、アーク放電法などを用いて金属内包フラーレン含有煤を生成させる。
【０００４】
金属内包フラーレン含有煤には、その０．１％程度の金属内包フラーレンが含まれている。このため、金属内包フラーレン含有煤から金属内包フラーレンを高速多段階クロマトグラフィー（ＨＰＬＣ）により単離していた。
【０００５】
しかし、ＨＰＬＣによる金属内包フラーレンの分離方法では、金属内包フラーレン含有煤の約半分程度がカラム内の固定相に吸着してしまう。このため、金属内包フラーレンの損失量が多い。固定相に吸着した金属内包フラーレンをすべて回収しようとすると、何回もカラムに展開溶媒を流通させなければならない。このため、金属内包フラーレンの回収効率が低い。カラムの寿命も比較的短く、定期的に新品に取り替える必要がある。
【０００６】
また、ＨＰＬＣでは、展開溶媒を多量に必要とし、分離に長時間を要する。例えば、金属内包フラーレンを１０ｍｇ分離するには、ＨＰＬＣでは１〜２ヶ月又はそれ以上の期間を要する。半減期の短い元素や不安定な物質を内包した金属内包フラーレンは、特にすばやく分離する必要がある。また、金属内包フラーレンの分離に用いるＨＰＬＣは、特殊なカラムやハードウェア等が必要である。
【０００７】
そこで、Steven Stevensonら（非特許文献１）が、Ｓｃ３Ｎ＠Ｃ７８、Ｓｃ４Ｏ２＠Ｃ８０などを含むフラーレン溶液を、ＡｌＣｌ３又はＦｅＣl３と選択的に反応させて沈殿させることで、Ｓｃ３Ｎ＠Ｃ７８、Ｓｃ４Ｏ２＠Ｃ８０の抽出に成功した。しかし、Steven Stevensonらの方法では、金属内包フラーレンの回収率が十分に高いとはいえない。
【０００８】
また、Imre Bucsiら（非特許文献２）は、フラーレンＣ６０及びＣ７０をＡｌＣｌ３と反応させると、Ｃ７０が高い反応性で錯体を形成し、Ｃ６０が分離されることを報告している。しかし、Imre Bucsiらの方法では、反応に２−６日の期間を要する。このため、Imre Bucsiらの方法を金属内包フラーレンの分離に適用しても、短時間で金属内包フラーレンを分離することは期待できない。
【先行技術文献】
【特許文献】
【０００９】
【特許文献１】特開２０００−１５９５１４号
【非特許文献】
【００１０】
【非特許文献１】Steven Stevenson,etc., Inorg. Chem. 2009, 48, 11685-11690
【非特許文献２】Imre Bucsi,etc., Proc. Natl. Acad. Sci. USA, vol.91, 9019-9021(1994)
【発明の概要】
【発明が解決しようとする課題】
【００１１】
本願発明者は更に研究を重ね、回収率の高い金属内包フラーレンの回収方法を開発した。
【００１２】
本発明はかかる事情に鑑みてなされたものであり、回収率の高い金属内包フラーレンの回収方法を提供することを課題とする。
【課題を解決するための手段】
【００１３】
本発明の金属内包フラーレンの回収方法は、粗フラーレン類から、金属を内包する金属内包フラーレンを回収する方法であって、
前記粗フラーレン類を溶媒に溶解させてなる反応液に、ハロゲン化チタン又はハロゲン化スズからなるルイス酸を加えることで、前記金属内包フラーレンと前記ルイス酸との複合体を生成させる複合化工程と、
前記反応液から前記複合体を濾別する濾過工程と、
前記複合体から前記ルイス酸を除去して前記金属内包フラーレンを取得する洗浄工程と、を行い、
前記複合化工程での前記金属内包フラーレンと前記ルイス酸との反応時間は、１２時間以内であることを特徴とする。
【発明の効果】
【００１４】
本発明の金属内包フラーレンの回収方法によれば、金属内包フラーレンを含む粗フラーレン類を溶媒に溶解させてなる反応液に、ハロゲン化チタン又はハロゲン化スズからなる液体状のルイス酸を加えて、金属内包フラーレンとルイス酸とを反応させることで、金属内包フラーレンとルイス酸との複合体からなる残渣を生成させている。このため、高い回収率で金属内包フラーレンを回収することができる。
【図面の簡単な説明】
【００１５】
【図１】本発明の金属内包フラーレンの回収方法の原理を示す説明図。
【図２】実施例１の反応液（１）の中のフラーレンの分析結果であって、上段は、フラーレンのプラスイオンの質量分析スペクトルを示し、下段は、フラーレンのマイナスイオンの質量分析スペクトルを示す。
【図３】実施例１の濾液（２）の中のフラーレンの分析結果であって、上段は、フラーレンのプラスイオンの質量分析スペクトルを示し、下段は、フラーレンのマイナスイオンの質量分析スペクトルを示す。
【図４】実施例１の残渣（３）の中のフラーレンの分析結果を示し、上段は、残渣（３）のＨＰＬＣによる分離結果を示すクロマトグラムを示し、中段は、フラーレンのプラスイオンの質量分析スペクトルを示し、下段は、フラーレンのマイナスイオンの質量分析スペクトルを示す。
【図５】実施例２の残渣（３）の中のフラーレンの質量分析結果であって、上段は、ＴＯＦ−ＭＳにおいて、フラーレンのプラスイオンの質量分析スペクトルを示し、下段は、フラーレンのマイナスイオンの質量分析スペクトルを示す。
【図６】実施例３の残渣（３）の中のフラーレンの質量分析結果であって、上段は、ＴＯＦ−ＭＳにおいて、フラーレンのプラスイオンの質量分析スペクトルを示し、下段は、フラーレンのマイナスイオンの質量分析スペクトルを示す。
【図７】実施例４の、分離前の反応液の中のフラーレンと、分離後の残渣の中のフラーレンのＨＰＬＣプロファイルを示す。
【図８】実験例１の条件１〜８で金属内包フラーレンの分離を行った場合の、金属内包フラーレンの未反応分、回収分、不溶分の比率を示す棒グラフである。
【図９】実験例２の条件９〜１９で金属内包フラーレンの分離を行った場合の、金属内包フラーレンの未反応分、回収分、不溶分の比率を示す棒グラフである。
【図１０】実験例３の条件２０〜２８で金属内包フラーレンの分離を行った場合の、金属内包フラーレンの未反応分、回収分、不溶分の比率を示す棒グラフである。
【図１１】実験例４の条件２９〜３１で金属内包フラーレンの分離を行った場合の、金属内包フラーレンの未反応分、回収分、不溶分の比率を示す棒グラフである。
【発明を実施するための形態】
【００１６】
本発明の実施形態に係る金属内包フラーレンの回収方法について説明する。本実施形態の金属内包フラーレンの回収方法は、粗フラーレン類から金属内包フラーレンを回収する方法である。粗フラーレン類から金属内包フラーレンを回収するために、複合化工程と、濾過工程と、洗浄工程と、溶解工程とを行う。図１に示すように、複合化工程では、金属内包フラーレン及び未内包フラーレンからなる粗フラーレン類を溶媒に溶解させてなる反応液に所定のルイス酸を添加して、金属内包フラーレンとルイス酸との複合体を生成させる。濾過工程では、複合体を濾過して、残渣と濾液に分離する。洗浄工程では、残渣を水などで洗浄する。洗浄工程の後には、金属内包フラーレンを溶媒に溶解させる溶解工程を行ってもよい。以下、粗フラーレン類及び各工程について詳細に説明する。
【００１７】
（粗フラーレン類）
粗フラーレン類は、フラーレン殻を有するさまざまな物質をいい、フラーレン殻の中に金属を内包した金属内包フラーレンを含んでいる。粗フラーレン類は、少なくとも金属内包フラーレンを含む。粗フラーレン類は、金属内包フラーレンの他に、金属を内包していない未内包フラーレンを含んでいてもよい。金属を内包していない未内包フラーレンは、何も内包していない空フラーレンだけでなく、金属は内包していないが金属以外の非金属元素を内包する非金属内包フラーレンも含まれる。本発明の金属内包フラーレンの回収方法は、例えば、粗フラーレン類は、前記金属内包フラーレン及び、金属を内包していない未内包フラーレンを含み、前記複合化工程、前記濾過工程及び前記洗浄工程を行うことで前記粗フラーレン類から前記金属内包フラーレンを分離する方法に適用できる。また、金属内包フラーレンの溶媒置換方法にも適用できる。そのほか、本発明の金属内包フラーレンの回収方法の適用は、これらに限らない。
【００１８】
金属内包フラーレンには、様々な金属が内包され得る。フラーレンに内包されやすい金属としては、周期表の１Ａ族、２Ａ族、３Ａ族、４Ａ族に含まれる元素があげられる。フラーレンに内包されやすい金属としては、例えば、Ｌｉ（リチウム）、Ｎａ（ナトリウム）、Ｋ（カリウム）、Ｒｂ（ルビジウム）、Ｃｓ（セシウム）、Ｆｒ（フランシウム）、Ｂｅ（ベリリウム）、Ｍｇ（マグネシウム）、Ｃａ（カルシウム）、Ｓｒ（ストロンチウム）、Ｂａ（バリウム）、Ｒａ（ラジウム）、Ｓｃ（スカンジウム）、Ｙ（イットリウム）、ランタノイド、アクチノイドが挙げられる。中でも、Ｌｉ、Ｃａ、Ｓｒ、Ｂａ、Ｓｃ、Ｙ、Ｔｉ、Ｚｒ、Ｈｆがよい。ランタノイドの中では、Ｌａ（ランタン）、Ｃｅ（セリウム）、Ｐｒ（プラセオジム）、Ｎｄ（ネオジム）、Ｓｍ（サマリウム）、Ｅｕ（ユウロピウム）、Ｇｄ（ガドリニウム）、Ｔｂ（テルビウム）、Ｄｙ（ジスプロシウム）、Ｈｏ（ホルミウム）、Ｅｒ（エルビウム）、Ｔｍ（ツリウム）、Ｙｂ（イッテルビウム）、Ｌｕ（ルテチウム）がよい。アクチノイドの中では、Ａｃ（アクチニウム）、Ｔｈ（トリウム）、Ｐａ（プロトアクチニウム）、Ｕ（ウラン）、Ｎｐ（ネプツニウム）、Ｐｕ（プルトニウム），Ａｍ（アメリシウム）がよい。
【００１９】
金属内包フラーレンには、金属以外の非金属元素を含んでいてもよい。例えば、金属内包フラーレンの中に金属とともに内包され得る非金属元素としては、水素，炭素，窒素，酸素，硫黄などが挙げられる。
【００２０】
金属を内包しやすいフラーレンは比較的サイズの大きな（例えば炭素数が７０以上の）高次フラーレンである。高次フラーレンは、粗フラーレン類の中でも存在比率が少ない。このため、高次フラーレンに金属を内包させた金属内包フラーレンの存在比率は、粗フラーレン類の中の数％程度である。
【００２１】
フラーレンは、複数の炭素により形成された多面体構造をもつ。フラーレンの中には、空間部が形成されており、この空間部には、種々の金属を内包させることができる。金属を内包させ得るフラーレンとしては、炭素数が６０以上２００以下のフラーレンがよく、更には６０以上９６以下の炭素数のフラーレンがよい。本フラーレンの中には、１つ又は２つ以上の金属元素を内包させ得る。
【００２２】
本発明の金属内包フラーレンの回収方法によれば、上記の種々の金属を内包する金属内包フラーレンを高い回収率で回収することができる。
【００２３】
粗フラーレン類は、どのような方法で生成したものでもよいが、例えば、炭素と金属の混合ロッドに熱処理して生成された煤から抽出されるとよい。その他、粗フラーレン類を調製するには、イオンインプランテーション法がある。
【００２４】
煤は、炭素と金属の混合ロッドに熱処理を施すことにより生成される。混合ロッドは、炭素と金属の混合物を高温（例えば、１６００〜２０００℃）で熱処理して形成されたものであるとよい。混合ロッドは、市販されているものを用いることができる。混合ロッドの熱処理は、アーク放電、レーザー蒸発などが挙げられる。
【００２５】
混合ロッドに熱処理を行って生成される煤は、１０〜２０％程度の割合で、粗フラーレン類を含む。煤の中には、粗フラーレン類の他に、オープンフラーレン、グラフェンなどのアモルファスカーボンなどが含まれる。
【００２６】
煤には、粗フラーレン類以外の成分が含まれる。このため、煤から粗フラーレン類を抽出することが必要とされる。煤から粗フラーレン類を抽出するために、煤に溶媒を加えて溶媒に煤中の粗フラーレン類を溶解させる。煤に溶媒を加えた溶液を、メンブレンなどの濾過体により濾過する。
【００２７】
煤に加えられる溶媒は、粗フラーレン類が溶解可能な液体である。煤に加えられる溶媒は、ルイス酸との複合化反応の反応液中の溶媒として用いることができるものがよい。例えば、ＣＳ２，ベンゼン系溶媒などを用いるとよい。ベンゼン系溶媒は、例えば、トルエン、ｏ−ジクロロベンゼン、１，２，４−トリクロロベンゼン、ｏ−キシレンを用いるとよい。濾過体には、溶媒に溶解しなかった成分（例えば、アモルファスカーボンなど）が残渣として残り、濾液には、溶媒に溶解した粗フラーレン類が含まれる。溶媒の添加量は煤１ｇに対して５０ｍｌ以下、更には２０〜３０ｍｌであるとよい。溶媒量が過少の場合には、煤からの粗フラーレン類の抽出量が低下するおそれがある。溶媒量が過剰である場合には、粗フラーレン類の抽出に必要量以上の溶媒を使用することになり、溶媒の無駄になる。
【００２８】
（複合化工程）
複合化工程では、粗フラーレン類を含有する反応液に、ハロゲン化チタン又はハロゲン化スズからなるルイス酸を加えることで、金属内包フラーレンとルイス酸との複合体を生成させる。
【００２９】
粗フラーレン類と溶媒とからなる反応液に、ハロゲン化チタン及びハロゲン化スズの群から選ばれる少なくとも１種からなるルイス酸を加える。これにより、金属内包フラーレンとルイス酸との複合体からなる沈殿物が生成される。フラーレンの中の金属はプラスに帯電し、フラーレンはマイナスに帯電する傾向がある。このため、フラーレンにルイス酸が引き寄せられて、金属内包フラーレンとルイス酸との複合体が形成されると考えられる。金属内包フラーレンとルイス酸との複合体は、溶媒に溶けず、反応液中で沈殿する。一方、金属を内包していない未内包フラーレンは、電荷を帯びていない。このため、未内包フラーレンにはルイス酸が引き寄せられない。このため、未内包フラーレンは、反応液に溶解した状態を維持する。
【００３０】
本発明の金属内包フラーレンの回収方法によれば、フラーレンのサイズ、内包金属の種類、内包金属の価数、内包金属の個数にかかわらず、金属内包フラーレンを高い回収率で分離することができる。また、金属内包フラーレンが、金属元素とともに、金属元素以外の元素を内包する場合にも、高い回収率で金属内包フラーレンを分離することができる。
【００３１】
金属内包フラーレンとルイス酸との複合体は、１つの金属内包フラーレンと複数のルイス酸とから構成されているとよい。後述の実験でも述べるように、金属内包フラーレンの周りに複数のルイス酸が取り囲んでいるとよい。１つの金属内包フラーレンには、５〜３０、更には１０〜２０のルイス酸が取り囲んでいるとよい。
【００３２】
ルイス酸は、ハロゲン化チタン及びハロゲン化スズの群から選ばれる少なくとも１種からなる。ハロゲン化チタン及びハロゲン化スズは、金属内包フラーレンと複合体を形成しやすい。後述の実験からも明らかなように、ハロゲン化チタン及びハロゲン化スズは、他のルイス酸に比べて、金属内包フラーレンと複合化しやすいため、金属内包フラーレンの回収率がよい。
【００３３】
複合化工程でルイス酸として用いられるハロゲン化チタンは、ＴｉＦ４、ＴｉＣｌ４、ＴｉＢｒ４、ＴｉＩ４が挙げられる。中でも、ＴｉＣｌ４がよい。複合化工程でルイス酸として用いられるハロゲン化スズは、ＳｎＦ４、ＳｎＣｌ４、ＳｎＢｒ４、ＳｎＩ４が挙げられる。中でも、ＳｎＣｌ４がよい。ＴｉＣｌ４、ＳｎＣｌ４は、反応性の高いルイス酸であり、また常温で液体であるため、金属内包フラーレンとすばやく接触して、複合化することができる。このため、高い回収率で金属内包フラーレンを分離することができる。
【００３４】
炭素と金属とからなる混合ロッドを加熱処理して生成した煤から粗フラーレン類を抽出した場合には、粗フラーレン類に含まれる金属内包フラーレンだけでなく金属を内包していない未内包フラーレンを含むことが多い。この場合、反応液中の粗フラーレン類１ｍｇに対する、ルイス酸の添加量は、０．３〜３０ｍｇであることが好ましく、更には０．５〜１５ｍｇであり、望ましくは１〜１２ｍｇであることが望ましい。ルイス酸の添加量が過少であると、金属内包フラーレンとルイス酸との複合体が生成しにくくなり、金属内包フラーレンの回収率が低下するおそれがある。ルイス酸の添加量が過剰であると、必要以上のルイス酸を使用することになり、ルイス酸の無駄になる。
【００３５】
粗フラーレン類がほぼ１００％金属内包フラーレンからなる場合には、粗フラーレン類のほぼ１００％がルイス酸と複合化反応をする。このため、反応液中の粗フラーレン類に対するルイス酸の添加量は、上記の煤から抽出した粗フラーレン類の場合よりも多くすることが好ましい。例えば、反応液中の粗フラーレン類１ｍｇに対する、ルイス酸の添加量は、６〜１０００ｍｇであることが好ましく、更には１４〜３００ｍｇであり、望ましくは２０〜１２０ｍｇであることが望ましい。ルイス酸の添加量が過少であると、金属内包フラーレンとルイス酸との複合体が生成しにくくなり、金属内包フラーレンの回収率が低下するおそれがある。ルイス酸の添加量が過剰であると、必要以上のルイス酸を使用することになり、ルイス酸の無駄になる。
【００３６】
粗フラーレン類が煤から抽出された場合及び粗フラーレン類がほぼ１００％金属内包フラーレンからなる場合のいずれも、反応液１ｍｌに対するルイス酸の添加量は３〜１００ｍｇであることが好ましく、更には７〜１５ｍｇであり、望ましくは１０〜１２ｍｇであることが望ましい。
【００３７】
反応液にルイス酸を加えると、金属内包フラーレンとルイス酸との間で複合化反応が生じる。この複合化反応の時間は、短い方がよい。複合化の反応時間は、０．２秒間以上１時間以下であることが好ましい。反応時間が０．２秒間未満の場合には、複合体の生成が不十分となるおそれがある。反応時間が２４時間以上である場合には、金属内包フラーレン同士が重合体を生成して、金属内包フラーレンとルイス酸との複合体の生成率が低下するおそれがある。このため、金属内包フラーレンの回収率が低下するおそれがある。更には、反応時間は、１秒間以上１２時間以内、更には、５秒間以上１時間以内であることが望ましい。この場合には、複合体が高い割合で生成するため、金属内包フラーレンの回収率が更に向上する。
【００３８】
なお、反応時の温度は、常温であるとよい。また、反応時の環境は、ルイス酸の活性を低下、及び酸性ガスの発生を防ぐために、乾燥雰囲気下で行うことが好ましい。また、反応は、酸性ガスの吸引等に注意すれば空気下で行うこともできる。
【００３９】
（濾過工程）
複合化工程の後には、濾過工程を行う。濾過工程では、反応後の反応液から、金属内包フラーレンとルイス酸との複合体を濾別する。反応後の反応液には、金属内包フラーレンとルイス酸との複合体を含有する残渣を含む。反応後の反応液から残渣を濾別することで、金属内包フラーレンとルイス酸との反応が停止する。濾別された残渣は、金属内包フラーレンとルイス酸との複合体からなる。
【００４０】
金属内包フラーレンとルイス酸との複合体を反応液から濾別する方法としては、例えば、メンブレンなどを用いる。メンブレンの細孔の大きさは、複合体の大きさよりも小さく、且つフラーレンよりも大きいことがよい。複合体やフラーレンのサイズにもよるが、メンブレンの細孔の大きさは、一般に、０．２０〜０．４５μｍであることがよい。
【００４１】
（洗浄工程）
濾過工程の後には、洗浄工程を行う。洗浄工程では、複合体を洗浄して、複合体からルイス酸を除去する。これにより、金属内包フラーレンが精製される。複合体からルイス酸を除去するには、複合体からルイス酸を溶出させ得る洗浄液を用いる。洗浄液としては、水、または弱酸塩の水溶液などがよい。これらの中でも、水がよい。
【００４２】
残渣の洗浄方法は、例えば、メンブレン上に残っている複合体からなる残渣に、洗浄液を流下させる。残渣の中のルイス酸が、洗浄液とともに流下する。メンブレン上には、金属内包フラーレンが残る。この金属内包フラーレン１ｍｇに対して用いる洗浄液の量は、２ｍｌ以上１０ｍｌ以下であることが好ましく、更には３ｍｌ以上５ｍｌ以下であることが望ましい。洗浄液が過少である場合には、残渣の中に金属内包フラーレンと複合化したルイス酸が残り、金属内包フラーレンの回収率が低下するおそれがある。洗浄液は、金属内包フラーレンが溶解可能な溶媒と混ざり合いにくいため、洗浄液が過剰である場合には、残渣の中に洗浄液が残り、金属内包フラーレンが溶解可能な溶媒に溶解しにくくなるおそれがある。
【００４３】
（溶解工程）
洗浄工程の後には、溶解工程を行ってもよい。溶解工程では、複合化工程前の粗フラーレン類を溶解していた溶媒とは異なる溶媒に置換することも可能であり、熱処理を行う通常の溶媒置換方法と異なり全く熱処理を行わずに溶媒置換が行える。このため、本発明の金属内包フラーレンの回収方法は、熱に対して不安定な金属内包フラーレンの溶媒置換方法としても有効である。もちろん、溶解工程では、複合化工程前の粗フラーレン類を溶解していた溶媒と同じ溶媒に再溶解させることも可能である。また、粗フラーレン類が金属内包フラーレンの他に未内包フラーレンを含む場合には、このような粗フラーレン類から金属内包フラーレンを分離する方法で、洗浄工程で取得した金属内包フラーレンを溶媒に再溶解させることも有用である。
【００４４】
溶解工程ではルイス酸を除去した金属内包フラーレンを、溶媒に再溶解させて取得する。金属内包フラーレンを再溶解させる溶媒はＣＳ２やベンゼン系溶媒などがよい。これらの中でもＣＳ２や１，２，４−トリクロロベンゼンがよい。金属内包フラーレンを溶媒に再溶解させる方法は、例えば、メンブレン上に残っている金属内包フラーレンに溶媒を流下させる。溶媒としては金属内包フラーレンを溶解するものであれば何でもよく、ＣＳ２やベンゼン系溶媒がもっともよい。これにより、金属内包フラーレンが得られる。溶媒の添加量は、金属内包フラーレン１ｍｇに対して０．１ｍｌ以上１０ｍｌ以下であることが好ましく、更には１ｍｌ以上５ｍｌ以下であることが望ましい。溶媒が過少である場合には、十分に金属内包フラーレンを溶解することができず、金属内包フラーレンの回収率が低下する恐れがある。また、溶媒が過剰である場合には、必要量以上の溶媒を使用することになり、溶媒の無駄になる。
【実施例】
【００４５】
（実施例１）
本実施例では、煤の抽出物である粗フラーレン類からガドリウム内包フラーレンを分離した。
【００４６】
炭素とガドリニウム（Ｇｄ）とから作成した混合ロッド（東洋炭素株式会社製、商品名クラスターメイト）を準備した。混合ロッドは、グラファイト粉末９０．４質量％と、Ｇｄ粉末９．６質量％との混合体に熱処理を施したものである。前処理として、混合ロッドに電流値３２０Ａ（アンペア）で３０分ベーキングした。
【００４７】
前処理後の混合ロッドに、アーク放電装置を用いてアーク放電を行った。アーク放電装置は、ＭＳ２０／１５ＭＡ（旧アルバックマテリアル株式会社、現アルバック株式会社製）であり、放電チャンバー内に、陰極ブロックと、陽極ブロックとなる混合ロッドを保持する陽極保持部とを配設させている。陰極ブロックと陽極ブロックとの間のギャップは１〜２ｍｍとし、両者間で放電させた。放電電流は５００Ａ、放電電圧は２８〜３２Ｖとし、転極回数は８回とした。放電中のチャンバー内の条件は、気圧７．７〜７．８ｋＰａ、ヘリウム１．６ｋＰａの嫌気雰囲気とした。放電時間は、１１０分とした。混合ロッド１０５．４ｇに上記のアーク放電を行ったところ、チャンバー内で煤が発生した。５０．３ｇの煤が回収された。煤にＣＳ２を加えて攪拌し、メンブレン（孔径０．４５μｍ）により濾過した。メンブレン上の残渣には、溶媒の不溶分が残り、メンブレンを通過した抽出液（濾液）には、粗フラーレン類が溶解している。抽出液１ｍｌ中に、１０ｍｇの粗フラーレン類が溶解していた。
【００４８】
複合化工程で、メンブレンを通過した上記抽出液を反応液として用い、反応液にルイス酸ＴｉＣｌ４を添加し攪拌して、金属内包フラーレンとＴｉＣｌ４を反応させた。反応は、グローブボックス内で、乾燥、不活性ガス（アルゴン、窒素など）雰囲気下で常温で行った。反応液１ｍｌに対するＴｉＣｌ４の添加量は１１ｍｇとした。反応液中の粗フラーレン類１ｍｇに対するＴｉＣｌ４の添加量は、１．１ｍｇとした。反応時間は３０秒間とした。反応前のＣＳ２溶液は薄い茶色であった。ＣＳ２溶液にＴｉＣｌ４を滴下するとすぐに反応して、沈殿物が発生した。反応時間が１０分経過すると、反応液は黄色に変わっていた。
【００４９】
濾過工程で、濾過器を用いて反応液を濾過した。濾過器は、注射器の先端にフィルターを取り付けたものである。フィルターはＭｉｌｌｅｘ―ＬＧ（Ｍｉｌｌｉｐｏｒｅ株式会社製）であり、フィルター内に形成された流体通路には、メンブレン（孔径０．２０μm〜０．４５μｍ）が配置されている。注射器に反応液を入れ、フィルターを通過させた。フィルター内のメンブレン上には、沈殿物の残渣が堆積した。
【００５０】
洗浄工程では、注射器の中に水を入れて、フィルター内のメンブレン上の残渣を水で洗浄した。水の量は、残渣１０ｍｇに対して５ｍｌとした。
【００５１】
溶解工程では、フィルターにＣＳ２を通過させて、フィルター内の上記メンブレン上の残渣を再溶解させた。フィルター上の残渣１ｍｇに対するＣＳ２の添加量は２〜６ｍｌとした。
【００５２】
複合化工程での反応液（１）、濾過工程での濾液（２）、溶解工程で溶媒に再溶解させた残渣（３）を、高速液体クロマトグラフィー （ＨＰＬＣ）により分画した。ＨＰＬＣの条件は、ＬＣ−９１０４ＨＳ（日本分析工業株式会社製）、カラム：Ｂｕｃｋｙｐｒｅｐ（ナカライテスク株式会社製）、移動相溶媒：トルエン、移動相の流速：２１ｍｌ／分とした。各試料について溶出時間３２〜３８分のフラクションに強いピークが検出されたので、このフラクションを分取し、乾燥させて粉末とした。粉末について、飛行時間型質量分析（ＴＯＦ−ＭＳ）を行った。各試料の分析結果から、フラーレンのサイズ及びフラーレンに内包されている金属元素（Ｇｄ）の個数をもとめた。
【００５３】
反応液（１）の中のフラーレンの分析結果を図２に示し、濾液（２）の中のフラーレンの分析結果を図３に示し、残渣（３）の中のフラーレンの分析結果を図４に示した。図２、図３において、上段は、フラーレンのプラスイオンの質量分析スペクトルを示し、下段は、フラーレンのマイナスイオンの質量分析スペクトルを示す。図４においては、上段は、残渣（３）のＨＰＬＣによる分離結果を示すクロマトグラムを示し、中段は、フラーレンのプラスイオンの質量分析スペクトルを示し、下段は、フラーレンのマイナスイオンの質量分析スペクトルを示す。プラスイオンのフラーレンでは、金属内包フラーレンが未内包フラーレンに比べて強調して検出される傾向がある。マイナスイオンのフラーレンの質量分析スペクトルでは、未内包フラーレンが金属内包フラーレンに比べて強調して検出される傾向にある。このため、まず、フラーレンのプラスイオンの質量分析スペクトルで金属内包フラーレンが存在していることを確認し、マイナスイオンの質量分析スペクトルで、未内包フラーレンが存在していないことを確認する。
【００５４】
本明細書及び図面では、金属元素を内包した金属内包フラーレンは、Ｍ＠Ｃｎ（Ｍは金属元素、Ｃはフラーレン、ｎはフラーレンを構成している炭素の数）と示し、金属元素を内包していない未内包フラーレンはＣｎ（Ｃはフラーレン、ｎはフラーレンを構成している炭素の数）で表示する。
【００５５】
図２に示すように、複合化工程での反応液（１）では、１つのＧｄを内包したフラーレンＧｄ＠Ｃ８２の存在が確認された。また、金属を内包していない未内包フラーレンについても、Ｃ６０、Ｃ７０、Ｃ８４などの種々の大きさのもので確認された。
【００５６】
図３に示すように、濾液（２）では、金属内包フラーレンは存在しなかった。未内包フラーレンについては、種々の大きさのものが存在した。
【００５７】
図４に示すように、残渣（３）では、金属内包フラーレンＧｄ＠Ｃ８２が確認され、未内包フラーレンは確認されなかった。
【００５８】
以上のことより、煤から抽出された抽出液には金属内包フラーレン及び未内包フラーレンが存在していること、ＴｉＣｌ４との複合化により金属内包フラーレンを沈殿させ濾過することで、未内包フラーレンは濾液に、金属内包フラーレンは残渣に残ったことがわかった。
【００５９】
本例の金属内包フラーレンの回収方法により、粗フラーレン類１．０ｇ当たり、５９．９ｍｇのガドリニウム内包フラーレンが回収された。これは、粗フラーレン類全体を１００質量％としたときに、ガドリニウム内包フラーレンが６．０質量％回収されたことになる。
【００６０】
濾過工程でメンブレン上に残った残渣の中の金属（ＴｉとＧｄ）について、ＩＣＰ−ＭＳ（誘導結合プラズマ質量分析装置）を用いて定量分析を行った。その結果、ＴｉとＧｄの比率がＴｉ：Ｇｄ＝１８：１であった。Ｇｄはフラーレンの中に１つ内包されていることから、Ｇｄの比率は金属内包フラ−レンの比率に等しい。１つの金属内包フラーレンには１８個のルイス酸が存在していることになる。
【００６１】
金属内包フラーレンでは、金属元素がプラスに帯電することでフラーレン殻がマイナスに帯電している。ルイス酸ＴｉＣｌ４のＴｉ４＋が、マイナスに帯電しているフラーレン殻に引き寄せられる。１０〜２０程度のルイス酸が１つの金属内包フラーレンの周りを取り囲んでいると考えられる。
【００６２】
（実施例２）
次に、ツリウム（Ｔｍ）をフラーレンに内包させて、実施例１と同様に金属内包フラーレンを分離した。
【００６３】
Ｔｍと炭素とからなる混合ロッド（東洋炭素株式会社製、商品名クラスターメイト）を準備した。混合ロッドの組成は、グラファイト粉末８９．８質量％と、Ｔｍ粉末１０．２質量％である。
【００６４】
混合ロッドに、実施例１と同様にベーキング及びアーク放電を行うことで煤を回収し、煤から粗フラーレン類を抽出した。粗フラーレン類に、実施例１と同様に複合化工程、濾過工程、洗浄工程、及び溶解工程を行った。各工程で用いる溶媒はＣＳ２、複合化工程で用いるルイス酸はＴｉＣｌ４とした。反応液１ｍｌに対するＴｉＣｌ４の添加量は１１ｍｇとした。反応液中の粗フラーレン類１ｍｇに対するＴｉＣｌ４の添加量は、１．１ｍｇとした。反応時間は６０秒間とした。
【００６５】
溶解工程で溶媒に再溶解させた残渣（３）の中のフラーレンについてＨＰＬＣとＴＯＦ−ＭＳ質量分析を行い、その結果を図５に示した。図５において、上段は、フラーレンのプラスイオンの質量分析スペクトルを示し、下段は、フラーレンのマイナスイオンの質量分析スペクトルを示す。
【００６６】
図５に示すように、種々の分子量の金属内包フラーレンが検出された。分子量からフラーレンの大きさや内包された金属元素の数を推定すると、炭素数が７２〜１１０のフラーレンにＴｍが内包されていた。
【００６７】
また、１つのフラーレンには１つ又は２つのＴｍが入っていた。１つのＴｍを内包した金属内包フラーレンでは、炭素数が７２以上１１０以下の偶数の炭素で形成されていた。即ち、Ｔｍ＠Ｃ２ｎ（７２≦２ｎ≦１１０）が検出された。また、２つのＴｍを内包した金属内包フラーレンでは、炭素数が８０以上９６以下の偶数の炭素で形成されていた。即ち、Ｔｍ２＠Ｃ２ｎ（８０≦２ｎ≦９６）が検出された。
【００６８】
１つのＴｍがフラーレンに内包される場合には、Ｔｍの価数は２価となっている。また、２つのＴｍがフラーレンに内包される場合には、Ｔｍの価数は３価となっている。
【００６９】
以上のことから、フラーレンのサイズ、内包される金属元素の数、金属元素の価数を問わず、様々な金属内包フラーレンを高い回収率で回収することができることがわかった。
【００７０】
（実施例３）
本例では、ルテチウム（Ｌｕ）を内包した金属内包フラーレンを、実施例１と同様に分離した。
【００７１】
Ｌｕと炭素とからなる混合ロッド（東洋炭素株式会社製、商品名クラスターメイト）を準備した。混合ロッドの組成は、グラファイト粉末８０．８質量％と、Ｌｕ粉末１９．２質量％である。混合ロッドに実施例１と同様の条件でベーキング及びアーク放電を行うことにより煤を回収し、煤から粗フラーレン類を抽出した。粗フラーレン類の抽出液を反応液として用い、実施例１と同様に複合化工程、濾過工程、洗浄工程、及び溶解工程を行った。複合化工程で用いる溶媒はＣＳ２、ルイス酸はＴｉＣｌ４とした。反応液１ｍｌに対するＴｉＣｌ４の添加量は１１ｍｇとした。反応液中の粗フラーレン類１ｍｇに対するＴｉＣｌ４の添加量は、１．１ｍｇとした。反応時間は６０秒間とした。
【００７２】
溶解工程で溶媒に再溶解させた残渣（３）の中のフラーレンについてＨＰＬＣ分離とＴＯＦ−ＭＳ質量分析を行い、その結果を図６に示した。図６において、上段は、フラーレンのプラスイオンの質量分析スペクトルを示し、下段は、フラーレンのマイナスイオンの質量分析スペクトルを示す。
【００７３】
図６に示すように、種々の分子量の金属内包フラーレンが検出された。分子量からフラーレンの大きさや内包された金属元素の数を推定すると、炭素数が７２以上９４以下のフラーレンにＬｕが内包されていた。
【００７４】
また、１つのフラーレンには１つ又は２つのＬｕが入っていた。１つのＬｕが内包された金属内包フラーレンでは、炭素数が７２以上８２以下の偶数の炭素でフラーレン殻が形成されていた。即ち、Ｌｕ＠Ｃ２ｎ（７２≦２ｎ≦９６）が検出された。また、２つのＬｕが内包された金属内包フラーレンでは、炭素数が７６以上９４以下の偶数の炭素でフラーレン殻が形成されていた。即ち、Ｌｕ２＠Ｃ２ｎ（７６≦２ｎ≦９４）が検出された。１つ又は２つのＬｕがフラーレンに内包される場合には、Ｌｕの価数は３価である。
【００７５】
以上のことから、内包金属がＬｕである場合にも、フラーレンのサイズ、内包される金属元素の数、金属元素の価数を問わず、様々な金属内包フラーレンを高い回収率で回収することができることがわかった。
【００７６】
なお、分子量が１１００以上の場合には、図６のＸに例示されるように、未内包フラーレンも微量ではあるが検出された。未内包フラーレンに由来するピークは、図６のＸに例示される２つのピークの他に、この２つのピークと等間隔で繰り返されるピークである。これは、フラーレンのサイズが大きくなるとフラーレンのバンドギャップが小さくなり、複合化工程で未内包フラーレンがＴｉＣｌ４と相互作用しやすくなるためであると考えられる。
【００７７】
（実施例４）
本例では、ランタン（Ｌａ）を内包した金属内包フラーレンを、実施例１と同様に分離した。
【００７８】
Ｌａと炭素とからなる混合ロッド（東洋炭素株式会社製、商品名クラスターメイト）を準備した。混合ロッドの組成は、グラファイト粉末９１．７質量％と、Ｌａ酸化物粉末８．３質量％である。混合ロッドに実施例１と同様の条件でベーキング及びアーク放電を行うことで煤を回収し、煤から粗フラーレン類を抽出した。粗フラーレン類の抽出液を反応液として用い、実施例１と同様に複合化工程、濾過工程、洗浄工程、及び溶解工程からなる金属内包フラーレンの回収方法を行った。反応液の溶媒はＣＳ２（２ｍｌ）、ルイス酸はＴｉＣｌ４（２３．３ｍｇ）とした。反応液１ｍｌに対するＴｉＣｌ４の添加量は１１．７ｍｇとした。反応液中の粗フラーレン類１ｍｇに対するＴｉＣｌ４の添加量は、１０ｍｇとした。反応時間は１分間とした。
【００７９】
溶解工程で溶媒に再溶解させた残渣（３）の中のフラーレンについてＨＰＬＣ分画を行い、その結果を図７に示した。図７に示すように、複合化工程を行う前の反応液には、金属内包フラーレン（Ｌａ＠Ｃ８２）だけでなく、多量の未内包フラーレン（Ｃ６０、Ｃ７０）が存在していた。回収方法を行って得られた残渣には、複合化工程を行う前の各フラーレンのＨＰＬＣ溶出成分量を１００質量％としたときに、６質量％未満のＣ６０、２質量％未満のＣ７０、１００質量％未満のＬａ＠Ｃ８２が検出された。本例の分離により、未内包フラーレンのほとんどが除去されることがわかった。
【００８０】
上記の実施例１〜４では、Ｇｄ、Ｔｍ、Ｌｕ、Ｌａのいずれかを内包させた金属内包フラーレンを分離することができた。このことから、本発明の金属内包フラーレンの回収方法によれば、内包金属の種類にかかわらず、金属内包フラーレンを分離することができることがわかった。また、実施例２、３から、フラーレンのサイズ、内包される金属元素の数、金属元素の価数を問わず、様々な金属内包フラーレンを高い回収率で回収することができることがわかった。
【００８１】
＜実験例１＞
金属内包フラーレンの回収方法の条件を変えて、金属内包フラーレン（Ｌａ＠Ｃ８２）の分離を行った。複合化工程で用いるルイス酸、溶媒、反応時間を条件１〜８に示した通り変化させ、金属内包フラーレンを分離した。ルイス酸、溶媒及び反応時間が異なる他は、実施例４と同様に回収を行った。本例では、内包金属はＬａとし、ルイス酸はＡｌＣｌ３を、溶媒はＣＳ２、トルエン、ｏ−ジクロロベンゼン（ＯＤＣＢ）、又は１，２，４−トリクロロベンゼン（ＴＣＢ）を用い、反応時間は１０分又は２４時間とした。
【００８２】
各分離条件で金属内包フラーレンを分離した場合の金属内包フラーレンの動向を調べた。濾過工程で濾液中に残った金属内包フラーレン（未反応分）、溶解工程で溶媒に再溶解させた溶解液中の金属内包フラーレン（回収分）、溶解工程で溶媒に再溶解せずにメンブレン上に残った金属内包フラーレン（不溶分）の比率を測定した。
【００８３】
金属内包フラーレンの未反応分、回収分及び不溶分の比率の測定にあたっては、分離前に、中性子照射により放射化を行った金属（Ｌａ）内包フラーレンをトレーサーとして反応液に添加して、各成分中でのＬａに由来する放射能量を測定することで、金属内包フラーレンの未反応分、回収分、不溶分の割合を決定した。この中、回収分が本回収方法で回収される金属内包フラーレンとなる。また、未反応分、回収分及び不溶分の合計に対する回収分の比率を金属内包フラーレンの回収率とする。図８には、各条件で分離を行った場合の、金属内包フラーレンの未反応分、回収分、不溶分の合計量を１００％としたときの各成分の割合を示した。図８には、各条件をルイス酸／溶媒／反応時間で示した。なお、図８以降の図面においても同様の表記をする。
【００８４】
図８に示すように、ルイス酸としてＡｌＣｌ３を用いた場合（条件１〜８）には、金属内包フラーレン全体に対する回収分の割合が約６３％以下であった。
【００８５】
＜実験例２＞
複合化工程で用いるルイス酸及び反応時間を変えた条件９〜１９で、金属内包フラーレン（Ｌａ＠Ｃ８２）の分離を行った。ルイス酸としては、ＡｌＢｒ３、ＦｅＣｌ３、ＴｉＣｌ４、又はＳｎＣｌ４を用い、反応時間は１０分又は２４時間として溶媒はＣＳ２を用いた。また、その他は実験例１と同様に金属内包フラーレンを分離し、比較のためＡｌＦ３に対しても同様の実験を行った。
【００８６】
実験例１と同様に、金属内包フラーレンの未反応分、回収分、不溶分の比率を測定した。この比率の測定にあたっては、ＡｌＦ３、ＡｌＢｒ３、及びＦｅＣｌ３のいずれかを用いて分離を行った場合は実験例１と同様に放射能を用い、ルイス酸としてＴｉＣｌ４又はＳｎＣｌ４を用いて分離を行った場合には、ＨＰＬＣを用いる方法で行った。ＨＰＬＣを用いる方法では、金属内包フラーレンの未反応分、回収分、不溶分の量をそれぞれＨＰＬＣの溶出ピーク強度から決定し、各成分の検出量からそれぞれの比率をもとめた。ＨＰＬＣの使用条件は、実施例１と同様である。
【００８７】
図９に示すように、ＴｉＣｌ４、ＳｎＣｌ４を用いて分離した場合（条件１７〜１９）には、金属内包フラーレンの全体量に対する回収分が７０％以上であり、高い回収率であった。特に、反応時間が１０分の場合（条件１７，１９）には、回収率がほぼ１００％であった。一方、ＡｌＢｒ３、ＦｅＣｌ３を用いて金属内包フラーレンを分離した場合（条件１１〜条件１６）には、回収率は６３％以下と低かった。特に、反応時間が２４時間の場合（条件１４、１６）には、不溶分が増え、回収分が極めて少なくなった。比較対象として用いたＡｌＦ３の場合（条件９、１０）には金属内包フラーレンの殆どが未反応分であった。
【００８８】
このことから、ルイス酸として作用するハロゲン化物が金属内包フラーレンの分離には重要であり、特にＴｉＣｌ４、ＳｎＣｌ４を用いて分離した場合には、格段に金属内包フラーレンの回収率が高いことがわかった。
【００８９】
＜実験例３＞
複合化工程で用いる溶媒及び反応時間を変えて、条件２０〜２８で金属内包フラーレン（Ｌａ＠Ｃ８２）の分離を行った。ルイス酸としては、ＴｉＣｌ４を用いた。溶媒は１，２，４−トリクロロベンゼン（ＴＣＢ）、ＣＳ２、ｏ―キシレン、又はトルエンを用いた。反応時間は１分、５分、１０分、１００分、又は２４時間とし、その他は、実験例１と同様にして金属内包フラーレンを分離した。実験例１と同様に、金属内包フラーレンの未反応分、回収分、不溶分の比率をＨＰＬＣによって決定した。この比率の測定にあたっては、ＨＰＬＣを用いた。
【００９０】
図１０に示すように、いずれの溶媒を用いた場合（条件２０〜２８）にも、金属内包フラーレンの回収率は高かった。中でも、反応時間が１０分以下の場合（条件２１，２４〜２８）には、回収率がほぼ１００％に近かった。一方で反応時間が２４時間の場合（条件２０、２２）には、不溶分が増え、回収率が低くなった。特に、溶媒としてＴＣＢを用いて反応時間が２４時間である場合（条件２０）には、回収率が４０％前後にまで低下した。また、溶媒がＣＳ２である場合（条件２２〜２６）でも、反応時間が１００分以下の場合には回収率が高く、２４時間と長くなると回収率が低下した。このことから、反応時間は短い方がよい回収率であることがわかった。
【００９１】
＜実験例４＞
複合化工程での反応時間を変えた条件２９〜３１で、金属内包フラーレン（Ｌａ＠Ｃ８２）の分離を行った。ルイス酸としては、ＴｉＣｌ４を、溶媒はＣＳ２を用い、反応時間は１０分、１００分、又は１０００分とした。その他は、実験例１と同様に金属内包フラーレンを分離した。実験例１と同様に、金属内包フラーレンの未反応分、回収分、不溶分の比率をＨＰＬＣを用いて決定した。
【００９２】
図１１に示すように、反応時間が１００分以下（条件２９，３０）の場合には、金属内包フラーレンの回収率は極めて高かったが、反応時間が１０００分の場合（条件３１）には、不溶分が増え、回収率がかなり低くなった。
【００９３】
実験１〜４の結果から、金属内包フラーレンの回収方法で用いるルイス酸は、ＴｉＣｌ４又はＳｎＣｌ４がよく、溶媒はフラーレンが溶解すればよく、例えば、ＣＳ２やベンゼン系溶媒が好ましいこと、反応時間は短い方がよいこと、できれば１００分以下更には１０分以下がよいことがわかった。反応時間が長くなると金属内包フラーレンの回収率が低下するのは、ルイス酸により金属内包フラーレンが重合化され不溶分が増えるためであると考えられる。
【００９４】
本例では、ルイス酸としてＴｉＣｌ４を添加することにより金属内包フラーレンとＴｉＣｌ４との複合体を形成し、これを濾過して残渣を取得し、水で洗浄後、ＣＳ２やベンゼン系溶媒を通すことで、金属内包フラーレンのほぼ１００％を回収することができる。分離に要する時間は、複合化工程、濾過工程、洗浄工程、及び溶解工程を合わせて、約２０分程度であった。
【図２】
0005540388.tif 000002
【図３】
0005540388.tif 000003
【図４】
0005540388.tif 000004
【図５】
0005540388.tif 000005
【図６】
0005540388.tif 000006
【図７】
0005540388.tif 000007
【図８】
0005540388.tif 000008
【図９】
0005540388.tif 000009
【図１０】
0005540388.tif 000010
【図１１】
0005540388.tif 000011
【図１】
0005540388.tif 000012